【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基１０〜９９モル％；及び
ｉｉ）１，４−シクロヘキサンジメタノール残基１〜９０モル％
を含むグリコール成分
（ここでジカルボン酸成分の総モル％は１００モル％であり、グリコール成分の総モル％は１００モル％である）
を含む少なくとも１種のポリエステルを含む少なくとも１種のポリエステル組成物を含んでなり、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．１〜１．２ｄＬ／ｇであり；且つ前記ポリエステルが１００〜２００℃のＴｇを有する眼用製品。
【請求項２】
前記ポリエステルのインヘレント粘度が０．３５〜１．２ｄＬ／ｇ、０．３５〜１．０ｄＬ／ｇ、０．３５〜０．７５ｄＬ／ｇ、０．４０〜０．９０ｄＬ／ｇ、０．４２超〜０．８０ｄＬ／ｇ、０．４５〜０．７５ｄＬ／ｇ又は０．５０〜０．６８ｄＬ／ｇである請求項１に記載の眼用製品。
【請求項３】
前記ポリエステルのインヘレント粘度が０．６０〜０．７５ｄＬ／ｇである請求項１に記載の眼用製品。
【請求項４】
前記ポリエステルが１００〜１８０℃、１００〜１６０℃、１００〜１５０℃、１０５〜１４０℃、１００〜１２０℃又は１２０〜１４０℃のＴｇを有する請求項１に記載の眼用製品。
【請求項５】
前記ポリエステルが１００〜１２０℃のＴｇを有する請求項３に記載の眼用製品。
【請求項６】
前記ポリエステルが１２０〜１４０℃のＴｇを有する請求項３に記載の眼用製品。
【請求項７】
前記ポリエステルのグリコール成分が２５〜７０モル％の２，２，４，４−テトラメチル−１，３−シクロブタンジオール残基及び３０〜７５モル％の１，４−シクロヘキサンジメタノール残基、１５〜７０モル％の２，２，４，４−テトラメチル−１，３−シクロブタンジオール残基及び３０〜８５モル％の１，４−シクロヘキサンジメタノール残基、１５〜６０モル％の２，２，４，４−テトラメチル−１，３−シクロブタンジオール残基及び４０〜８５モル％の１，４−シクロヘキサンジメタノール残基、４０〜５５モル％の２，２，４，４−テトラメチル−１，３−シクロブタンジオール残基及び４５〜６０モル％の１，４−シクロヘキサンジメタノール残基又は２０〜４０モル％の２，２，４，４−テトラメチル−１，３−シクロブタンジオール残基及び６０〜８０モル％の１，４−シクロヘキサンジメタノール残基を含む請求項１に記載の眼用製品。
【請求項８】
前記ポリエステルのグリコール成分が４０〜５５モル％の２，２，４，４−テトラメチル−１，３−シクロブタンジオール残基及び４５〜６０モル％の１，４−シクロヘキサンジメタノール残基を含む請求項６に記載の眼用製品。
【請求項９】
前記ポリエステルのグリコール成分が２０〜４０モル％の２，２，４，４−テトラメチル−１，３−シクロブタンジオール残基及び６０〜８０モル％の１，４−シクロヘキサンジメタノール残基を含む請求項５に記載の眼用製品。
【請求項１０】
前記ジカルボン酸成分が８０〜１００モル％、９０〜１００モル％又は９５〜１００モル％のテレフタル酸残基を含む請求項１に記載の眼用製品。
【請求項１１】
前記ポリエステルが０．１〜２５モル％の１，３−プロパンジオール残基、１，４−ブタンジオール残基もしくはそれらの混合物、０．１〜１０モル％の１，３−プロパンジオール残基、１，４−ブタンジオール残基もしくはそれらの混合物又は０．０１〜１５モル％のエチレングリコール残基を含む請求項１に記載の眼用製品。
【請求項１２】
前記２，２，４，４−テトラメチル−１，３−シクロブタンジオール残基が５０モル％より多いシス−２，２，４，４−テトラメチル−１，３−シクロブタンジオール残基と５０モル％未満のトランス−２，２，４，４−テトラメチル−１，３−シクロブタンジオール残基を含む混合物もしくは５５モル％より多いシス−２，２，４，４−テトラメチル−１，３−シクロブタンジオール残基と４５モル％未満のトランス−２，２，４，４−テトラメチル−１，３−シクロブタンジオール残基を含む混合物又は５０モル％より多いシス−２，２，４，４−テトラメチル−１，３−シクロブタンジオールと５０モル％未満のトランス−２，２，４，４−テトラメチル−１，３−シクロブタンジオールを含む混合物であり且つ前記ジカルボン酸成分が８０〜１００モル％のテレフタル酸残基を含む請求項１に記載の眼用製品。
【請求項１３】
前記ポリエステル組成物がポリ（エーテルイミド）、ポリフェニレンオキシド、ポリ（フェニレンオキシド）／ポリスチレンブレンド、ポリスチレン樹脂、ポリフェニレンスルフィド、ポリフェニレンスルフィド／スルホン、ポリ（エステル−カーボネート）、ポリカーボネート、ポリスルホン、ポリスルホンエーテル、ポリ（エーテル−ケトン）、ポリアミド、ポリスチレン、ポリスチレンコポリマー、スチレン・アクリロニトリルコポリマー、アクリロニトリル・ブタジエン・スチレンコポリマー、ポリ（メチルメタクリレート）及びアクリルコポリマーから選ばれた少なくとも１種のポリマーを含む請求項１に記載の眼用製品。
【請求項１４】
前記ポリエステル組成物が少なくとも１種のポリカーボネートを含む請求項１に記載の眼用製品。
【請求項１５】
前記ポリエステルが少なくとも１種の分岐剤の残基を、ポリエステルの総重量に基づき、０．０１〜１０重量％の量で含む請求項１に記載の眼用製品。
【請求項１６】
前記ポリエステルの溶融粘度が、回転メルトレオメーターで２９０℃において１ラジアン／秒で測定した場合に、３０，０００ポアズ未満である請求項１に記載の眼用製品。
【請求項１７】
前記ポリエステルが１７０℃において１０分より長いか、５０分より長いか、１００分より長いか、１，０００分より長いか又は１０，０００分より長い半結晶化時間を有する請求項１に記載の眼用製品。
【請求項１８】
前記ポリエステル組成物が２３℃において１．３ｇ／ｍｌ未満の密度を有する請求項１に記載の眼用製品。
【請求項１９】
前記ポリエステル組成物が少なくとも１種の熱安定剤又はその反応生成物を含む請求項１に記載の眼用製品。
【請求項２０】
ＡＳＴＭ  Ｄ−１９２５による前記ポリエステルの黄色度指数が５０未満である請求項１に記載の眼用製品。
【請求項２１】
前記ポリエステルが、ＡＳＴＭ  Ｄ２５６に従って２３℃においてノッチ１０ｍｉｌで厚さ１／８インチのバーで測定した場合に、少なくとも３ｆｔ−ｌｂｓ／ｉｎのノッチ付きアイゾッド衝撃強度又はＡＳＴＭ  Ｄ２５６に従って２３℃においてノッチ１０ｍｉｌで厚さ１／４インチのバーで測定した場合に、少なくとも１０ｆｔ−ｌｂｓ／ｉｎのノッチ付きアイゾッド衝撃強度を有する請求項１に記載の眼用製品。
【請求項２２】
前記ポリエステルが錫化合物又はその反応生成物を含む少なくとも１種の触媒の残基を含む請求項１に記載の眼用製品。
【請求項２３】
前記眼用製品が着色眼鏡レンズ又はハードコート眼鏡レンズから選ばれる請求項１に記載の眼用製品。
【請求項２４】
前記眼用製品が少なくとも１種の偏光フィルム又は偏光剤を含む請求項１に記載の眼用製品。
【請求項２５】
前記着色眼鏡レンズが少なくとも１種の偏光フィルムもしくは偏光剤又は少なくとも１種の偏光フィルム又は偏光剤を含む請求項２３に記載の眼用製品。
【請求項２６】
前記眼用製品が押出によって形成されるか、圧縮成形もしくは溶液キャストによって製造されるか又は射出成形によって形成される請求項１に記載の眼用製品。
【請求項２７】
（ｂ）ｉ）２，２，４，４−テトラメチル−１，３−シクロブタンジオール残基１５〜７０モル％；及び
ｉｉ）１，４−シクロヘキサンジメタノール残基３０〜８５モル％
を含むグリコール成分
を含み、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜１．２ｄＬ／ｇであり；且つ前記ポリエステルが１００〜１６０℃のＴｇを有する請求項１に記載の眼用製品。
【請求項２８】
前記ポリエステルのインヘレント粘度が０．３５〜０．７５ｄＬ／ｇ、０．４５〜０．７５ｄＬ／ｇ、０．５０〜０．６８ｄＬ／ｇ又は０．６０〜０．７５ｄＬ／ｇである請求項２７に記載の眼用製品。
【請求項２９】
前記ポリエステルが１００〜１２０℃又は１２０〜１４０℃のＴｇを有する請求項２７に記載の眼用製品。
【請求項３０】
前記ポリエステルのグリコール成分が４０〜５５モル％の２，２，４，４−テトラメチル−１，３−シクロブタンジオール残基及び４５〜６０モル％の１，４−シクロヘキサンジメタノール残基又は２０〜４０モル％の２，２，４，４−テトラメチル−１，３−シクロブタンジオール残基及び６０〜８０モル％の１，４−シクロヘキサンジメタノール残基を含む請求項２７に記載の眼用製品。
【請求項３１】
（ｂ）ｉ）２，２，４，４−テトラメチル−１，３−シクロブタンジオール残基２０〜４０モル％；及び
ｉｉ）１，４−シクロヘキサンジメタノール残基６０〜８０モル％
を含むグリコール成分
を含み、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１００〜１２０℃のＴｇを有する請求項１に記載の眼用製品。
【請求項３２】
前記ポリエステルのインヘレント粘度が０．５０〜０．６８ｄＬ／ｇ又は０．６０〜０．７５ｄＬ／ｇである請求項３１に記載の眼用製品。
【請求項３３】
（ｂ）ｉ）２，２，４，４−テトラメチル−１，３−シクロブタンジオール残基４０〜５５モル％；及び
ｉｉ）１，４−シクロヘキサンジメタノール残基４５〜６０モル％
を含むグリコール成分
を含み、前記ポリエステルのインヘレント粘度が、６０／４０（ｗｔ／ｗｔ）フェノール／テトラクロロエタン中で２５℃において０．５ｇ／１００ｍｌの濃度で測定した場合に、０．３５〜０．７５ｄＬ／ｇであり；且つ前記ポリエステルが１２０〜１４０℃のＴｇを有する請求項１に記載の眼用製品。
【請求項３４】
前記ポリエステルのインヘレント粘度が０．５０〜０．６８ｄＬ／ｇ又は０．６０〜０．７５ｄＬ／ｇである請求項３３に記載の眼用製品。
【請求項３５】
前記眼用製品が非処方眼鏡レンズ、処方眼鏡レンズ及びサングラスレンズ又は非処方眼鏡フレーム、処方眼鏡フレーム及びサングラスフレームから選ばれる請求項１、２７、３１又は３３に記載の眼用製品。
【請求項３６】
前記眼用製品が１．５４〜１．５６の範囲の屈折率を有する請求項１、２７、３１又は３３に記載の眼用製品。